플라즈마 디스플레이 장치는, 한 쌍의 기판용 유리와, 상기 기판용 유리의 내측면에 배치된 전극과, 상기 기판유리내에 배치되어, 상기 전극의 방전에 의해 발광하는 형광체를 구비하고 있다. 이 플라즈마 디스플레이 장치에 사용되는 기판용 유리는, 중량백분율로, SiO2 50∼65%, Al2O3 0.5∼4.9%, MgO 0∼4%, CaO 3∼12%, SrO 2∼12%, BaO 0.5∼12%, MgO+CaO+SrO+BaO 10∼27%, Li2O 0∼1%, Na2O 2∼10%, K2O 2∼10%, Li2O+Na2O+K2O 7∼15%, ZrO2 1∼9%, TiO2 0∼5%, Sb2O3 0∼1%, As2O3 0∼1%의 조성을 가진다. 이 기판용 유리는, 570℃ 이상의 온도로 열처리하는 경우에도 열수축이 작고, 또한 75∼95×10-7/℃의 열팽창계수를 가지며, 또한 소다 석회 유리에 비해 체적 저항율이 높고, 화학적 내구성이 뛰어나다.
A plasma display unit comprises a pair of substrate glasses, electrodes disposed on inner surfaces of the substrate glasses, and a fluorescent member disposed between the substrate glasses for emitting light in response to the discharge of the electrode. Each substrate glass used in the plasma display unit essentially consists by weight of 50-65% SiO2 , 0.5-4.9% Al2 O3 , 0-4% MgO, 3-12% CaO, 2-12% SrO, 0.5-12% BaO, 10-27% MgO+CaO+SrO+BaO, 0-1% Li2 O, 2-10% Na2 O, 2-10% K2 O, 7-15% Li2 +Na2 O+K2 O, 1-9% ZrO2 , 0-5% TiO2 , 0-1% Sb2 O3 , and 0-1% As2 O3 . The substrate glass exhibits small thermal contraction even if subjected to heat treatment at a temperature of 570°C or more, has a coefficient of thermal expansion of 75-95 × 10-7 /°C , and is high in volume resistivity and excellent in chemical durability as compared with a soda lime glass.